(57)【要約】【課題】シクロオレフィン系樹脂フィルムの傷付きを防止可能であり、樹脂フィルム搬送時の張力の印加でもハードコートフィルムに割れが発生せず、加熱加湿試験後にも外観不良が発生しない高信頼性の透明導電性フィルム及びその用途を提供すること。【解決手段】本発明は、シクロオレフィン系樹脂フィルムと、無機物を含む透明導電膜と、シクロオレフィン系樹脂フィルムと透明導電層との間、及びシクロオレフィン系樹脂フィルムの透明電電膜側とは反対側の少なくとも一方に設けられた硬化樹脂層とを備える透明導電性フィルムであって、硬化樹脂層は、重量平均分子量が１００００以上の高分子量成分と重量平均分子量が１００００未満の低分子量成分とを含む樹脂組成物が硬化された層であり、高分子量成分及び低分子量成分の合計量に対して、高分子量成分の量が９０重量％以下であり、シクロオレフィン系樹脂フィルムと硬化樹脂層とを有するハードコートフィルムに対して１８０°折り曲げ試験を行った際に、ハードコートフィルムの破断が発生しない。【選択図】図１
2015115171.tif 000002
【特許請求の範囲】
【請求項１】
シクロオレフィン系樹脂フィルムと、
前記シクロオレフィン系樹脂フィルムの一方の第１主面側に設けられた無機物を含む透明導電膜と、
前記シクロオレフィン系樹脂フィルムと前記透明導電層との間、及び前記シクロオレフィン系樹脂フィルムの前記第１主面と反対側の第２主面側の少なくとも一方に設けられた硬化樹脂層とを備え、
前記硬化樹脂層は、重量平均分子量が１００００以上の高分子量成分と重量平均分子量が１００００未満の低分子量成分とを含む樹脂組成物が硬化された層であり、
前記高分子量成分及び前記低分子量成分の合計量に対して、該高分子量成分の量が９０重量％以下であり、
前記シクロオレフィン系樹脂フィルムと前記硬化樹脂層とを有する前記ハードコートフィルムに対して１８０°折り曲げ試験を行った際に、該ハードコートフィルムの破断が発生しない透明導電性フィルム。
【請求項２】
前記透明導電膜が結晶化された前記透明導電性フィルムを８５℃／８５％ＲＨの環境下に２４０時間置いた後の前記透明導電膜の平坦部の算術平均粗さＲａが１０ｎｍ以下である請求項１に記載の透明導電性フィルム。
【請求項３】
前記硬化樹脂層が前記シクロオレフィン系樹脂フィルムと前記透明導電膜との間に少なくとも設けられ、
前記硬化樹脂層と前記透明導電膜との間に光学調整層をさらに備える請求項１又は２に記載の透明導電性フィルム。
【請求項４】
前記シクロオレフィン系樹脂フィルムが長尺状である請求項１〜３のいずれか１項に記載の透明導電性フィルムの長尺物が巻回された透明導電性フィルム巻回体。
【請求項５】
長尺状の偏光板と請求項４に記載の透明導電性フィルム巻回体とをロール・トゥ・ロール法により積層して得られる長尺状偏光板−透明導電性フィルム積層体。
【請求項６】
請求項１〜３のいずれか１項に記載の透明導電性フィルムを含むタッチパネル。
【請求項７】
前記ハードコートフィルムを準備する工程、及び
前記ハードコートフィルム用の保護フィルムを用いることなく前記ハードコートフィルムの一方の主面側に前記透明導電膜を形成する工程
を含む請求項１に記載の透明導電性フィルムの製造方法。
【発明の詳細な説明】
【技術分野】
【０００１】
本発明は、透明導電性フィルム及びその用途としての透明導電性フィルム巻回体、長尺状偏光板−透明導電性フィルム積層体、タッチパネル、並びに透明導電性フィルムの製造方法に関する。
【背景技術】
【０００２】
従来、透明導電性部材としてはガラス上に酸化インジウム薄膜を形成した、いわゆる導電性ガラスがよく知られている。しかしながら、導電性ガラスは基材がガラスであるために可撓性、加工性に劣り、用途によっては適用が困難な場合がある。そのため近年では可撓性、加工性に加えて、耐衝撃性に優れ、軽量であることなどの利点から、ポリエチレンテレフタレートをはじめとするプラスチックフィルム基材を用いる透明導電性フィルムが普及している。
【０００３】
液晶表示素子の上に透明なタッチパネルを搭載したディスプレイがモバイルサイズから中型〜大型サイズへと普及していくなかで、液晶表示素子の特性の高度化のみならず、タッチパネル用透明導電性フィルムの光学特性の向上に対する要求も高まっている。特に従来のポリエチレンテレフタレートを用いる透明導電性フィルムは厚さにもよるが数千ｎｍという位相差を有するために、偏光板の下では使用できなかったり、大型化の進んだ画面を斜めから見た際の着色や虹模様が顕著に確認され視認性が低下したりする場合がある。こうした事情から位相差をコントロールした透明導電性フィルムが要求されている。例えば、位相差をコントロールした透明導電性フィルム用の基材としてはシクロオレフィン系樹脂フィルムが提案されている（特許文献１）。
【先行技術文献】
【特許文献】
【０００４】
【特許文献１】特開２０１０−１６２７４６号公報
【発明の概要】
【発明が解決しようとする課題】
【０００５】
シクロオレフィン系樹脂フィルムの採用により上記位相差に起因する不具合を改善することができるものの、シクロオレフィン系樹脂フィルムは軟らかいことから、透明導電膜の成膜の際の樹脂フィルムの搬送工程等において樹脂フィルムに傷が入り、外観不良に繋がることがある。これに対しては、シクロオレフィン系樹脂フィルムに硬化樹脂層（ハードコート層）を形成することで対応することができる。
【０００６】
しかしながら、硬化樹脂層を形成したシクロオレフィン系樹脂フィルムでは新たな不具合が生じることが判明した。すなわち、巻取り式真空成膜装置を用いるロール・トゥ・ロール法により長尺状のシクロオレフィン系樹脂フィルム上に透明導電膜を形成する際、搬送中に長尺状樹脂フィルムが蛇行した場合には樹脂フィルムに張力を印加して蛇行を修正する等の措置がとられる。この蛇行修正措置のための張力印加の際に硬化樹脂層が割れてしまい、その割れに起因して長尺状樹脂フィルムに破断が発生するというものである。スパッタ法など真空成膜法においては、樹脂成分や水蒸気などの不純物が除去された雰囲気で成膜される必要があるが、一旦、真空成膜装置内で樹脂フィルムの破断が発生すると、スパッタ成膜室を大気解放して樹脂フィルムの再設置から清掃までを行う必要があり、著しく生産性を悪化させる結果となる。
【０００７】
さらに、タッチパネルセンサ用の透明導電性フィルムには、８５℃／８５％ＲＨ、２４０ｈｒという加熱加湿試験で異常が発生しないという信頼性が求められるところ、一般にシクロオレフィン系樹脂フィルムはポリエチレンテレフタレートフィルムをはじめとするプラスチックフィルムと比較して著しく透湿度が低く、また無機物である透明導電膜も透湿度が低いので、シクロオレフィン系樹脂フィルムと透明導電膜との間に配置される硬化樹脂層の設計に不備があると、加熱加湿試験後に斑点状の外観不良が発生するという不具合が確認されている。
【０００８】
本発明は、シクロオレフィン系樹脂フィルムの傷付きを防止可能であり、樹脂フィルム搬送時の張力の印加でもハードコートフィルムに破断が発生せず、加熱加湿試験後にも外観不良が発生しない高信頼性の透明導電性フィルム及びこれを用いる透明導電性フィルム巻回体、長尺状偏光板−透明導電性フィルム積層体、タッチパネル、並びに透明導電性フィルムの製造方法を提供することを目的とする。
【課題を解決するための手段】
【０００９】
本発明者らは、前記課題を解決すべく鋭意検討した結果、ハードコートフィルムの硬化樹脂層の耐傷付き性の向上のために硬度を高めるだけでは不十分であると考え、これとは相反する特性である柔軟性にも着目することにより上記目的を達成し得ることを見出し本発明にいたった。
【００１０】
すなわち、本発明は、シクロオレフィン系樹脂フィルムと、
前記シクロオレフィン系樹脂フィルムの一方の第１主面側に設けられた無機物を含む透明導電膜と、
前記シクロオレフィン系樹脂フィルムと前記透明導電層との間、及び前記シクロオレフィン系樹脂フィルムの前記第１主面と反対側の第２主面側の少なくとも一方に設けられた硬化樹脂層とを備え、
前記硬化樹脂層は、重量平均分子量が１００００以上の高分子量成分と重量平均分子量が１００００未満の低分子量成分とを含む樹脂組成物が硬化された層であり、
前記高分子量成分及び前記低分子量成分の合計量に対して、該高分子量成分の量が９０重量％以下であり、
前記シクロオレフィン系樹脂フィルムと前記硬化樹脂層とを有する前記ハードコートフィルムに対して１８０°折り曲げ試験を行った際に、該ハードコートフィルムの破断が発生しない透明導電性フィルムである。
【００１１】
当該透明導電性フィルムでは、シクロオレフィン系樹脂フィルムに硬化樹脂層を形成しているので、シクロオレフィン系樹脂フィルムの傷付きを防止することができる。また、硬化樹脂層として重量平均分子量が１００００以上の高分子量成分（以下、単に「高分子量成分」ともいう。）を含む樹脂組成物が硬化された層を採用しているので、硬化樹脂層における高分子量成分に由来する領域がソフトセグメントとして機能し、その結果、ハードコートフィルムに対して１８０°折り曲げ試験を行っても破断の発生を防止するだけの柔軟性を硬化樹脂層に付与することができる。これにより、樹脂フィルム搬送時に張力や捻りが加わっても容易に硬化樹脂層が割れず、ハードコートフィルムの破断を防止することができる。
【００１２】
さらに、当該透明導電性フィルムでは、樹脂組成物中に含まれる高分子量成分及び重量平均分子量が１００００未満の低分子量成分の合計量に対して、高分子量成分の量を９０重量％以下としている。上述の加熱加湿試験の際の外観不良は、シクロオレフィン系樹脂フィルム及び無機物を含む透明導電膜といういずれも水分を通しにくい部材間で水分の逃げ場がなくなり、両者に挟まれた硬化樹脂層が水分で膨潤することで引き起こされると考えられる。この硬化樹脂層の水分による膨潤は、硬化樹脂層の柔軟性が高まるほど強められる。硬化樹脂層形成用の樹脂組成物中の高分子量成分の量を上記範囲とすることにより、硬化樹脂層に過度の柔軟性が付与されるのを抑制することができ、その結果、硬化樹脂層の水分による膨潤を抑制して加熱加湿試験後の外観不良を防止することができる。
【００１３】
前記透明導電膜が結晶化された前記透明導電性フィルムを８５℃／８５％ＲＨの環境下に２４０時間置いた後の前記透明導電膜の平坦部の算術平均粗さＲａが１０ｎｍ以下であることが好ましい。これにより、外観不良、透明導電膜の抵抗値上昇を防ぐことができる。
【００１４】
前記硬化樹脂層が前記シクロオレフィン系樹脂フィルムと前記透明導電膜との間に少なくとも設けられる場合、当該透明導電性フィルムは、透明導電膜の密着性や反射特性の制御等を目的として、前記硬化性樹脂層と前記透明導電膜との間に光学調整層をさらに備えていてもよい。
【００１５】
本発明の透明導電性フィルムは、前記シクロオレフィン系樹脂フィルムが長尺状である透明導電性フィルムの長尺物が巻回された透明導電性フィルム巻回体の態様でも好適に用いることができる。
【００１６】
本発明には、長尺状の偏光板と当該透明導電性フィルム巻回体とをロール・トゥ・ロール法により積層して得られる長尺状偏光板−透明導電性フィルム積層体も含まれる。
【００１７】
また本発明には、透明導電性フィルムを含むタッチパネルも含まれる。
【００１８】
本発明には、前記ハードコートフィルムを準備する工程、及び
前記ハードコートフィルム用の保護フィルムを用いることなく前記ハードコートフィルムの一方の主面側に前記透明導電膜を形成する工程
を含む当該透明導電性フィルムの製造方法も含まれる。
【００１９】
当該製造方法では、柔軟性を高めた硬化樹脂層をシクロオレフィン系樹脂フィルム上に形成してハードコートフィルムの耐傷付き性及び耐破断性を向上させているので、従来のロール・トゥ・ロール法による透明導電膜の形成では必要だったシクロオレフィン系樹脂フィルム用の保護フィルムを用いることなく透明導電膜を形成することができる。保護フィルムを用いないので、保護フィルムを貼り合わせる工程を設ける必要がなく、また、フィルムロール１本あたりの巻き数を増加させることができ、透明導電性フィルムの生産効率を向上させることができる。
【図面の簡単な説明】
【００２０】
【図１】本発明の一実施形態に係る透明導電性フィルムの模式的断面図である。
【図２】本発明の他の実施形態に係る透明導電性フィルムの模式的断面図である。
【図３】本発明の別の実施形態に係る透明導電性フィルムの模式的断面図である。
【図４】１８０°折り曲げ試験の手順を説明するための模式的側面図である。
【図５】加熱加湿試験後の透明導電性フィルムの外観の顕微鏡写真である。
【発明を実施するための形態】
【００２１】
本発明の透明導電性フィルムの実施形態について、図面を参照しながら以下に説明する。ただし、図の一部又は全部において、説明に不要な部分は省略し、また説明を容易にするために拡大または縮小等して図示した部分がある。上下等の位置関係を示す用語は、単に説明を容易にするために用いられており、本発明の構成を限定する意図は一切ない。
【００２２】
［第１実施形態］
＜透明導電性フィルム＞
本発明の一実施形態について、図面を参照しながら以下に説明する。図１は、本発明の透明導電性フィルムの一実施形態を模式的に示す断面図である。透明導電性フィルム１０は、シクロオレフィン系樹脂フィルム１ａと、シクロオレフィン系樹脂フィルム１ａの一方の第１主面Ｓ１側に設けられた無機物を含む透明導電膜２と、シクロオレフィン系樹脂フィルム１ａと透明導電層２との間に設けられた硬化樹脂層１ｂとを備える。このうち、シクロオレフィン系樹脂フィルム１ａと硬化樹脂層１ｂとによりハードコートフィルム１が構成される。
【００２３】
透明導電性フィルムがタッチパネル等の電子機器に組み込まれる際は、透明導電性フィルムの上下面を粘着剤で被覆されて用いられることが多く、そのような構成では内部ヘイズの大きさが重要になる。内部ヘイズの測定は、透明導電性フィルムの両面に粘着剤で被覆されたシクロオレフィン系樹脂フィルムを貼り合わせた構成で行う。好ましい内部ヘイズの値は２．０％以下であり、より好ましくは１．０％以下であり、最も好ましくは０．５％以下である。
【００２４】
（シクロオレフィン系樹脂フィルム）
シクロオレフィン系樹脂フィルム１ａはシクロオレフィン系樹脂により形成されており、高透明性、低位相差及び低吸水性との特性を有する。シクロオレフィン系樹脂フィルム１ａの採用により透明導電性フィルム１０の光学特性の制御が可能となる。
【００２５】
シクロオレフィン系樹脂フィルム１ａを形成するシクロオレフィン系樹脂としては、環状オレフィン（シクロオレフィン）からなるモノマーのユニットを有する樹脂であれば特に限定されるものではない。シクロオレフィン系樹脂フィルム１ａに用いられるシクロオレフィン系樹脂としては、シクロオレフィンポリマー（ＣＯＰ）又はシクロオレフィンコポリマー（ＣＯＣ）のいずれであってもよい。シクロオレフィンコポリマーとは、環状オレフィンとエチレン等のオレフィンとの共重合体である非結晶性の環状オレフィン系樹脂のことをいう。
【００２６】
上記環状オレフィンとしては、多環式の環状オレフィンと単環式の環状オレフィンとが存在している。かかる多環式の環状オレフィンとしては、ノルボルネン、メチルノルボルネン、ジメチルノルボルネン、エチルノルボルネン、エチリデンノルボルネン、ブチルノルボルネン、ジシクロペンタジエン、ジヒドロジシクロペンタジエン、メチルジシクロペンタジエン、ジメチルジシクロペンタジエン、テトラシクロドデセン、メチルテトラシクロドデセン、ジメチルシクロテトラドデセン、トリシクロペンタジエン、テトラシクロペンタジエンなどが挙げられる。また、単環式の環状オレフィンとしては、シクロブテン、シクロペンテン、シクロオクテン、シクロオクタジエン、シクロオクタトリエン、シクロドデカトリエンなどが挙げられる。
【００２７】
上記シクロオレフィン系樹脂からなる光学フィルムは市販品としても入手可能であり、例えば、Ｔｉｃｏｎａ社製のＴｏｐａｓ、ＪＳＲ社製のアートン、日本ゼオン社製のＺＥＯＮＯＲ、ＺＥＯＮＥＸ、三井化学社製のアペル等が挙げられる。
【００２８】
シクロオレフィン系樹脂フィルム１ａの厚さは、５０〜１８８μｍの範囲内であることが好ましく、７５〜１００μｍの範囲内であることがより好ましい。シクロオレフィン系樹脂フィルム１ａの厚さが上記範囲の下限未満であると、シクロオレフィン系樹脂フィルム１ａの機械的強度が不足し、フィルム基材をロール状にして透明導電膜２を連続的に形成する操作が困難になる場合がある。一方、厚さが上記範囲の上限を超えると、透明導電膜２の耐擦傷性やタッチパネル用としての打点特性の向上が図れない場合がある。
【００２９】
シクロオレフィン系樹脂フィルム１ａには、表面に予めスパッタリング、コロナ放電、火炎、紫外線照射、電子線照射、化成、酸化などのエッチング処理や下塗り処理を施して、樹脂フィルム１ａ上に形成される硬化樹脂層や透明導電膜等との密着性を向上させるようにしてもよい。また、硬化樹脂層や透明導電膜を形成する前に、必要に応じて溶剤洗浄や超音波洗浄などにより、樹脂フィルム表面を除塵、清浄化してもよい。
【００３０】
（硬化樹脂層）
硬化樹脂層１ｂは、重量平均分子量が１００００以上の高分子量成分と重量平均分子量が１００００未満の低分子量成分とを含む樹脂組成物が硬化された層である。硬化樹脂層１ｂでは、重量平均分子量が１００００以上の高分子量成分に由来する構造がソフトセグメントとして作用し、重量平均分子量が１００００未満の低分子量成分に由来する構造がハードセグメントとして作用し、ハードコートフィルム１における耐傷付き性と耐破断性との両立を可能にする。
【００３１】
上記樹脂組成物では、前記高分子量成分及び前記低分子量成分の合計量に対して、該高分子量成分の量が９０重量％以下である。高分子量成分の上限は８５重量％以下が好ましい。また、上記高分子量成分の量の下限は８０重量％以上が好ましい。硬化樹脂層形成用の樹脂組成物中の高分子量成分の量を上記範囲の上限以下とすることにより、硬化樹脂層に過度の柔軟性が付与されるのを抑制することができ、その結果、硬化樹脂層の水分による膨潤を抑制して加熱加湿試験後の外観不良を防止することができる。樹脂組成物中の高分子量成分の量を上記範囲の下限以上とすることにより、硬化樹脂層１ｂに十分な柔軟性を付与することができる。
【００３２】
（樹脂組成物）
硬化樹脂層２を形成する樹脂組成物としては、重量平均分子量が１００００以上の高分子量成分と重量平均分子量が１００００未満の低分子量成分とを含み、硬化樹脂層形成後の皮膜として十分な強度を持ち、透明性のあるものを特に制限なく使用できる。用いる樹脂としては熱硬化型樹脂、熱可塑型樹脂、紫外線硬化型樹脂、電子線硬化型樹脂、二液混合型樹脂などがあげられるが、これらのなかでも紫外線照射による硬化処理にて、簡単な加工操作にて効率よく光拡散層を形成することができる紫外線硬化型樹脂が好適である。
【００３３】
紫外線硬化型樹脂としては、ポリエステル系、アクリル系、ウレタン系、アミド系、シリコーン系、エポキシ系等の各種のものがあげられ、紫外線硬化型のモノマー、オリゴマー、ポリマー等が含まれる。好ましく用いられる紫外線硬化型樹脂は、例えば紫外線重合性の官能基を有するもの、なかでも当該官能基を２個以上、特に３〜６個有するアクリル系のモノマーやオリゴマーレベルの成分、及びポリマーレベルの成分を含むものがあげられる。また、紫外線硬化型樹脂には、紫外線重合開始剤が配合されている。このような多官能の高分子量成分及び多官能の低分子量成分により樹脂組成物の硬化後には三次元架橋構造が形成されるとともに、多官能高分子量成分がソフトセグメントとして主に柔軟性に寄与し、多官能低分子量成分が架橋構造の架橋の起点となって主として硬度に寄与する。
【００３４】
本実施形態において、紫外線硬化型樹脂としてはウレタン（メタ）アクリレートを好適に用いることができる。
【００３５】
前記ウレタン（メタ）アクリレートとしては、（メタ）アクリル酸、（メタ）アクリル酸エステル、ポリオール、ジイソシアネートを構成成分として含有するものが用いられる。例えば、（メタ）アクリル酸、（メタ）アクリル酸エステルの少なくとも一方のモノマーと、ポリオールとを用いて、水酸基を１個以上有するヒドロキシ（メタ）アクリレートを作製し、これをジイソシアネートと反応させることによりウレタン（メタ）アクリレートを製造することができる。ウレタン（メタ）アクリレートは、一種類を単独で使用でもよく、二種類以上を併用してもよい。
【００３６】
（メタ）アクリル酸エステルとしては、例えば、メチル（メタ）アクリレート、エチル（メタ）アクリレート、イソプロピル（メタ）アクリレート、ブチル（メタ）アクリレート等の（メタ）アルキルアクリレート；シクロヘキシル（メタ）アクリレート等のシクロアルキル（メタ）アクリレート等が挙げられる。
【００３７】
ポリオールは、水酸基を少なくとも２つ有する化合物であり、例えば、エチレングリコール、１，３−プロピレングリコール、１，２−プロピレングリコール、ジエチレングリコール、ジプロピレングリコール、ネオペンチルグリコール、１，３−ブタンジオール、１，４−ブタンジオール、１，６−ヘキサンジオール、１，９−ノナンジオール、１，１０−デカンジオール、２，２，４−トリメチル−１，３−ペンタンジオール、３−メチル−１，５−ペンタンジオール、ヒドロキシピバリン酸ネオペンチルグリコールエステル、トリシクロデカンジメチロール、１，４−シクロヘキサンジオール、スピログリコール、トリシクロデカンジメチロール、水添ビスフェノールＡ、エチレンオキサイド付加ビスフェノールＡ、プロピレンオキサイド付加ビスフェノールＡ、トリメチロールエタン、トリメチロールプロパン、グリセリン、３−メチルペンタン−１，３，５−トリオール、ペンタエリスリトール、ジペンタエリスリトール、トリペンタエリスリトール、グルコース類、ポリプロピレングリコール、ポリブチレングリコール、１，２−ブチレンオキシドとエチレンオキシドとの共重合体およびプロピレンオキシドとエチレンオキシドとの共重合体からなる群から選ばれる少なくとも１種のジオール、脂肪族または環式ポリエーテルポリオール、ポリエステルポリオール、ポリカーボネートポリオール、ポリカプロラクトンポリオール等が挙げられる。
【００３８】
ジイソシアネートとしては、例えば、芳香族、脂肪族又は脂環族の各種のジイソシアネート類を使用することができ、例えば、テトラメチレンジイソシアネート、ヘキサメチレンジイソシアネート、イソホロンジイソシアネート、２，４−トリレンジイソシアネート、４，４−ジフェニルジイソシアネート、１，５−ナフタレンジイソシアネート、３，３−ジメチル−４，４−ジフェニルジイソシアネート、キシレンジイソシアネート、トリメチルヘキサメチレンジイソシアネート、４，４−ジフェニルメタンジイソシアネート等、さらにはこれらの水添物等が挙げられる。
【００３９】
樹脂組成物中のウレタン（メタ）アクリレートの配合割合は、特に制限されない。硬化樹脂層の柔軟性やシクロオレフィン系樹脂フィルムに対する密着性の観点等を考慮して適宜設定することができる。
【００４０】
硬化樹脂層を形成する樹脂組成物に用いられる電離放射線硬化型樹脂として、上記各成分に加えて反応性希釈剤を有していてもよい。反応性希釈剤としては、比較的低粘度である１，６−ヘキサンジオールジ（メタ）アクリレート、トリプロピレングリコールジ（メタ）アクリレート、ジエチレングリコールジ（メタ）アクリレート、ヘキサンジオール（メタ）アクリレート、ペンタエリスリトールトリ（メタ）アクリレート、トリメチロールプロパントリ（メタ）アクリレート、ジペンタエリスリトールヘキサ（メタ）アクリレート、ネオペンチルグリコールジ（メタ）アクリレート等の２官能以上のモノマーおよびオリゴマー並びに単官能モノマー、例えばＮ−ビニルピロリドン、エチルアクリレート、プロピルアクリレート等のアクリル酸エステル類、エチルメタクリレート、プロピルメタクリレート、イソプロピルメタクリレート、ブチルメタクリレート、ヘキシルメタクリレート、イソオクチルメタクリレート、２−ヒドロキシエチルメタクリレート、シクロヘキシルメタクリレート、ノニルフェニルメタクリレート等のメタクリル酸エステル類、テトラヒドロフルフリルメタクリレート、そのカプロラクトン変成物などの誘導体、スチレン、ｑ−メチルスチレン、アクリル酸等、またはそれらの混合物などを使用することができる。
【００４１】
樹脂組成物には、前記材料に加えて、可塑剤、界面活性剤、酸化防止剤、紫外線吸収剤、レベリング剤、チクソトロピー剤、帯電防止剤等の添加剤を用いることができる。チクソトロピー剤を用いると、硬化樹脂層が粒子を含む場合に、微細凹凸形状表面における突出粒子の形成に有利である。チクソトロピー剤としては、０．１μｍ以下のシリカ、マイカ等があげられる。これら添加剤の含有量は、通常、紫外線硬化型樹脂１００重量部に対して、１５重量部以下程度、好ましくは０．０１〜１５重量部、とするのが好適である。
【００４２】
（粒子）
硬化樹脂層２は粒子を含んでいてもよい。硬化樹脂層２に粒子を配合することにより、硬化樹脂層２の表面に隆起を形成することができ、この隆起に倣って透明導電性膜２の表面にも隆起が形成されることになり、透明導電性フィルム１０に耐ブロッキング性を好適に付与することができる。
【００４３】
上記粒子としては、各種金属酸化物、ガラス、プラスチックなどの透明性を有するものを特に制限なく使用することができる。例えばシリカ、アルミナ、チタニア、ジルコニア、酸化カルシウム等の無機系粒子、ポリメチルメタクリレート、ポリスチレン、ポリウレタン、アクリル系樹脂、アクリル−スチレン共重合体、ベンゾグアナミン、メラミン、ポリカーボネート等の各種ポリマーからなる架橋又は未架橋の有機系粒子やシリコーン系粒子などがあげられる。前記粒子は、１種または２種以上を適宜に選択して用いることができるが、有機系粒子が好ましい。有機系粒子としては、屈折率の観点から、アクリル系樹脂が好ましい。
【００４４】
粒子の最頻粒子径は、硬化樹脂層２の隆起の突出度や隆起以外の平坦領域の厚さとの関係などを考慮して適宜設定することができ、特に限定されない。なお、透明導電性フィルムに耐ブロッキング性を十分に付与し、かつヘイズの上昇を十分に抑制するという観点から、粒子の最頻粒子径は硬化樹脂層の厚さの±５０％の範囲内の粒子径を用いることが好ましい。なお、本明細書において、「最頻粒子径」とは、粒子分布の極大値を示す粒径をいい、フロー式粒子像分析装置（Ｓｙｓｍｅｘ社製、製品名「ＦＰＴＡ−３０００Ｓ」）を用いて、所定条件下（Ｓｈｅａｔｈ液：酢酸エチル、測定モード：ＨＰＦ測定、測定方式：トータルカウント）で測定することによって求められる。測定試料は、粒子を酢酸エチルで１．０重量％に希釈し、超音波洗浄機を用いて均一に分散させたものを用いる。
【００４５】
硬化樹脂層中の粒子の含有量は、樹脂組成物の固形分１００重量部に対して０．０５〜１．０重量部であることが好ましく、０．１〜０．５重量部であることがより好ましく、０．１〜０．２重量部であることがさらに好ましい。硬化樹脂層中の粒子の含有量が小さいと、硬化樹脂層の表面に耐ブロッキング性や易滑性を付与するのに十分な隆起が形成され難くなる傾向がある。一方、粒子の含有量が大きすぎると、粒子による光散乱に起因して透明導電性フィルムのヘイズが高くなり、視認性が低下する傾向がある。また、粒子の含有量が大きすぎると、硬化樹脂層の形成時（溶液の塗布時）に、スジが発生し、視認性が損なわれたり、透明導電膜の電気特性が不均一となったりする場合がある。
【００４６】
（コーティング組成物）
硬化樹脂層を形成するのに用いられるコーティング組成物は、上記の樹脂、粒子、及び溶媒を含む。
【００４７】
コーティング組成物は、上記の樹脂及び粒子を、必要に応じて溶媒、添加剤、触媒等と混合することにより調製される。コーティング組成物中の溶媒は、特に限定されるものではなく、用いる樹脂や塗装の下地となる部分の材質及び組成物の塗装方法などを考慮して適時選択される。溶媒の具体例としては、例えば、トルエン、キシレンなどの芳香族系溶媒；メチルエチルケトン、アセトン、メチルイソブチルケトン、シクロヘキサノンなどのケトン系溶媒；ジエチルエーテル、イソプロピルエーテル、テトラヒドロフラン、ジオキサン、エチレングリコールジメチルエーテル、エチレングリコールジエチルエーテル、ジエチレングリコールジメチルエーテル、ジエチレングリコールジエチルエーテル、プロピレングリコールモノメチルエーテル、アニソール、フェネトールなどのエーテル系溶媒；酢酸エチル、酢酸ブチル、酢酸イソプロピル、エチレングリコールジアセテートなどのエステル系溶媒；ジメチルホルムアミド、ジエチルホルムアミド、Ｎ−メチルピロリドンなどのアミド系溶媒；メチルセロソルブ、エチルセロソルブ、ブチルセロソルブなどのセロソルブ系溶媒；メタノール、エタノール、プロパノールなどのアルコール系溶媒；ジクロロメタン、クロロホルムなどのハロゲン系溶媒；などが挙げられる。これらの溶媒を単独で使用してもよく、また２種以上を併用して使用してもよい。これらの溶媒のうち、エステル系溶媒、エーテル系溶媒、アルコール系溶媒及びケトン系溶媒が好ましく使用される。
【００４８】
コーティング組成物において、粒子は溶液中に分散されていることが好ましい。溶液中に粒子を分散させる方法としては、樹脂組成物溶液に粒子を添加して混合する方法や、予め溶媒中に分散させた粒子を樹脂組成物溶液に添加する方法等、各種公知の方法を採用することができる。
【００４９】
コーティング組成物の固形分濃度は、１重量％〜７０重量％が好ましく、２重量％〜５０重量％がより好ましく、５重量％〜４０重量％が最も好ましい。固形分濃度が低くなりすぎると、塗布後の乾燥工程で硬化樹脂層表面の隆起のばらつきが大きくなり、ヘイズが上昇する場合がある。一方、固形分濃度が大きくなりすぎると、含有成分が凝集しやすくなり、その結果、凝集部分が顕在化して透明導電性フィルムの外観を損ねる場合がある。
【００５０】
（塗布及び硬化）
硬化樹脂層は、シクロオレフィン系樹脂フィルム上に、上記のコーティング組成物を塗布することにより形成される。シクロオレフィン系樹脂フィルム１ａ上へのコーティング組成物の塗布は、図２のような本実施形態の場合にはシクロオレフィン系樹脂フィルムの両面に行う。なお、コーティング組成物は、シクロオレフィン系樹脂フィルム１ａ上に直接行ってもよく、シクロオレフィン系樹脂フィルム１ａ上に形成されたアンダーコート層等の上に行うこともできる。
【００５１】
コーティング組成物の塗布方法は、コーティング組成物及び塗装工程の状況に応じて適時選択することができ、例えばディップコート法、エアーナイフコート法、カーテンコート法、ローラーコート法、ワイヤーバーコート法、グラビアコート法、ダイコート法やエクストルージョンコート法などにより塗布することができる。
【００５２】
コーティング組成物を塗布後、塗膜を硬化させることによって、硬化樹脂層を形成することができる。樹脂組成物が光硬化性である場合は、必要に応じた波長の光を発する光源を用いて光を照射することによって、硬化させることができる。照射する光として、例えば、露光量１５０ｍＪ／ｃｍ２以上の光、好ましくは２００ｍＪ／ｃｍ２〜１０００ｍＪ／ｃｍ２の光を用いることができる。またこの照射光の波長は特に限定されるものではないが、例えば３８０ｎｍ以下の波長を有する照射光などを用いることができる。なお、光硬化処理の際に加熱を行ってもよい。
【００５３】
硬化樹脂層の厚さは、０．５μｍ〜２．０μｍが好ましく、０．８μｍ〜１．５μｍがより好ましい。
【００５４】
（透明導電膜）
透明導電膜２の構成材料は無機物を含む限り特に限定されず、インジウム、スズ、亜鉛、ガリウム、アンチモン、チタン、珪素、ジルコニウム、マグネシウム、アルミニウム、金、銀、銅、パラジウム、タングステンからなる群より選択される少なくとも１種の金属の金属酸化物が好適に用いられる。当該金属酸化物には、必要に応じて、さらに上記群に示された金属原子を含んでいてもよい。例えば酸化スズを含有する酸化インジウム（ＩＴＯ）、アンチモンを含有する酸化スズ（ＡＴＯ）などが好ましく用いられる。
【００５５】
透明導電膜２の厚さは特に制限されないが、その表面抵抗を１×１０３Ω／□以下の良好な導電性を有する連続被膜とするには、厚さを１０ｎｍ以上とするのが好ましい。膜厚が、厚くなりすぎると透明性の低下などをきたすため、１５〜３５ｎｍであることが好ましく、より好ましくは２０〜３０ｎｍの範囲内である。透明導電膜２の厚さが１５ｎｍ未満であると膜表面の電気抵抗が高くなり、かつ連続被膜になり難くなる。また、透明導電膜２の厚さが３５ｎｍを超えると透明性の低下などをきたす場合がある。
【００５６】
透明導電膜２の形成方法は特に限定されず、従来公知の方法を採用することができる。具体的には、例えばハードコートフィルム１の硬化樹脂層１ｂに対する真空蒸着法、スパッタリング法、イオンプレーティング法等のドライプロセスを例示できる。また、必要とする膜厚に応じて適宜の方法を採用することもできる。なお、図１に示すように、硬化樹脂層２上に透明導電膜２を形成する場合、透明導電膜２がスパッタリング法等のドライプロセスによって形成されれば、透明導電膜２の表面は、その下地層である硬化樹脂層１ｂ表面形状をほぼ維持する。そのため、硬化樹脂層１ｂ上に透明導電膜２が形成されている場合においても、硬化樹脂層１ｂに隆起が存在する場合には、透明導電膜２表面にも耐ブロッキング性及び易滑性を好適に付与することができる。
【００５７】
ハードコートフィルム１の硬化樹脂層１ｂ上に透明導電膜２を形成する際には、ハードコートフィルム用の保護フィルムを用いることなく透明導電膜２の形成を行うことができる。従来のハードコートフィルムではフィルム搬送工程等における耐破断性が十分考慮されていないことから、保護フィルムを貼り合わせた状態で諸工程を行う必要がある。本発明のハードコートフィルムでは、硬化樹脂層に柔軟性を付与することで耐破断性を向上させているので、保護フィルムを用いることなく透明導電膜２を形成することができる。保護フィルムを用いないので、保護フィルムの貼り合わせ工程を省略可能であるとともに、ロール１本あたりの巻き数を増加させることができ、透明導電性フィルムの生産性を向上させることができる。また、保護フィルムは最終的には廃棄される部材であるが、これを用いなくて済むことから、コスト低減にも寄与し得る。
【００５８】
透明導電膜２は、必要に応じて加熱アニール処理（例えば、大気雰囲気下、８０〜１５０℃で３０〜９０分間程度）を施して結晶化することができる。透明導電膜を結晶化することで、透明導電膜が低抵抗化されることに加えて、透明性及び耐久性が向上する。透明導電性フィルム１０において硬化樹脂層１ｂの厚さを上記範囲とすることにより、加熱アニール処理の際にもカールの発生が抑制され、ハンドリング性に優れる。
【００５９】
透明導電膜２が結晶化された透明導電性フィルム１０を８５℃／８５％ＲＨの環境下に２４０時間置いた後の透明導電膜２の平坦部の算術平均粗さＲａは１０ｎｍ以下であることが好ましく、７ｎｍ以下がより好ましい。これにより、外観不良、透明導電膜の抵抗値上昇を防ぐことができる。上記算術平均粗さＲａの下限は小さいほど好ましいが、透明導電膜の生産性の観点等から５ｎｍ以上であってもよい。
【００６０】
また、透明導電膜２は、エッチング等によりパターン化してもよい。例えば、静電容量方式のタッチパネルやマトリックス式の抵抗膜方式のタッチパネルに用いられる透明導電性フィルムにおいては、透明導電膜２がストライプ状にパターン化されることが好ましい。なお、エッチングにより透明導電膜２をパターン化する場合、先に透明導電膜２の結晶化を行うと、エッチングによるパターン化が困難となる場合がある。そのため、透明導電膜２のアニール処理は、透明導電膜２をパターン化した後に行うことが好ましい。
【００６１】
＜透明導電性フィルム巻回体＞
本実施形態の透明導電性フィルム１０は、長尺状の透明導電性フィルムがロール状に巻回された透明導電性フィルム巻回体とすることができる。長尺状の透明導電性フィルムの巻回体は、長尺状のシクロオレフィン系樹脂フィルムのロール状巻回体を用い、前述の硬化樹脂層、透明導電膜、及び光学調整層（後述）等の付加的な層を、いずれもロール・トゥ・ロール法により形成することによって形成し得る。このような巻回体の形成にあたっては、透明導電性フィルムの表面に、滑り性や耐ブロッキング性を考慮して、弱粘着層を備える保護フィルム（セパレータ）を貼り合わせた上で、ロール状に巻回してもよい
【００６２】
＜長尺状偏光板−透明導電性フィルム積層体＞
上記透明導電性フィルム巻回体は、ロール・トゥ・ロール法により長尺状の偏光板と貼り合わせて、長尺状偏光板−透明導電性フィルム積層体の形態とすることができる。例えば、図１のシクロオレフィン系樹脂フィルム１ａの硬化樹脂層１ｂ形成面側と反対側の第２主面Ｓ２に、透明な粘着剤層を介して長尺状の偏光板を貼り合わせて、長尺状偏光板−透明導電性フィルム積層体を形成することができる。シクロオレフィン系樹脂フィルム１ａと偏光板との貼り合わせは、偏光板の方に粘着剤層を設けておき、これにシクロオレフィン系樹脂フィルム１ａを貼り合わせるようにしてもよい。また、逆にシクロオレフィン系樹脂フィルム１ａの方に粘着剤層を設けておき、これに偏光板を貼り合わせるようにしてもよい。また、セパレーター上に粘着剤層を予め形成し、偏光板又はシクロオレフィン系樹脂フィルム１ａに粘着剤層を転写することもできる。
【００６３】
上記粘着剤層としては、透明性を有するものであれば特に制限なく使用できる。具体的には、例えば、アクリル系ポリマー、シリコーン系ポリマー、ポリエステル、ポリウレタン、ポリアミド、ポリビニルエーテル、酢酸ビニル／塩化ビニルコポリマー、変性ポリオレフィン、エポキシ系、フッ素系、天然ゴム、合成ゴム等のゴム系などのポリマーをベースポリマーとするものを適宜に選択して用いることができる。特に、光学的透明性に優れ、適度な濡れ性、凝集性および接着性等の粘着特性を示し、耐候性や耐熱性等にも優れるという点からは、アクリル系粘着剤が好ましく用いられる。
【００６４】
上記偏光板は、一般的に偏光子の片面又は両面に透明保護フィルムが積層された構造を有する。偏光子は特に限定されず、例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料の二色性物質を吸着させて一軸延伸したもの、ポリビニルアルコールの脱水処理物やポリ塩化ビニルの脱塩酸処理物等ポリエン系配向フィルム等があげられる。これらの中でも、ポリビニルアルコール系フィルムとヨウ素などの二色性物質からなる偏光子が好適である。これらの偏光子の厚さは特に制限されないが、一般的に５〜８０μｍ程度である。
【００６５】
ポリビニルアルコール系フィルムをヨウ素で染色し一軸延伸した偏光子は、例えば、ポリビニルアルコールをヨウ素の水溶液に浸漬することによって染色し、元長の３〜７倍に延伸することで作製することができる。必要に応じてホウ酸や硫酸亜鉛、塩化亜鉛等を含んでいても良いヨウ化カリウムなどの水溶液に浸漬することもできる。さらに必要に応じて染色前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸しても良いし、また延伸してからヨウ素で染色しても良い。ホウ酸やヨウ化カリウムなどの水溶液や水浴中でも延伸することができる。
【００６６】
前記偏光子の片面または両面に設けられる透明保護フィルムを形成する材料としては、透明性、機械的強度、熱安定性、水分遮断性、等方性などに優れるものが好ましい。例えば、ポリエチレンテレフタレートやポリエチレンナフタレート等のポリエステル系ポリマー、ジアセチルセルロースやトリアセチルセルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体等のポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、または前記ポリマーのブレンド物なども前記透明保護フィルムを形成するポリマーの例としてあげられる。透明保護フィルムは、アクリル系、ウレタン系、アクリルウレタン系、エポキシ系、シリコーン系等の熱硬化型、紫外線硬化型の樹脂の硬化層として形成することもできる。
【００６７】
透明保護フィルムの厚さは、適宜に決定しうるが、一般には強度や取扱性等の作業性、薄膜性などの点より１〜５００μｍ程度である。
【００６８】
前記偏光子と透明保護フィルムとは通常、水系接着剤等を介して密着している。水系接着剤としては、イソシアネート系接着剤、ポリビニルアルコール系接着剤、ゼラチン系接着剤、ビニル系ラテックス系、水系ポリウレタン、水系ポリエステル等を例示できる。
【００６９】
前記透明保護フィルムの偏光子を接着させない面には、ハードコート層や反射防止処理、スティッキング防止や、拡散ないしアンチグレアを目的とした処理を施したものであっても良い。
【００７０】
＜タッチパネル＞
透明導電性フィルム１０は、例えば、静電容量方式、抵抗膜方式などのタッチパネルに好適に適用できる。
【００７１】
タッチパネルの形成に際しては、透明導電性フィルムの一方または両方の主面に透明な粘着剤層を介して、ガラスや高分子フィルム等の他の基材等を貼り合わせることができる。例えば、透明導電性フィルムの透明導電膜２が形成されていない側の面に透明な粘着剤層を介して透明基体が貼り合わせられた積層体を形成してもよい。透明基体は、１枚の基体フィルムからなっていてもよく、２枚以上の基体フィルムの積層体（例えば透明な粘着剤層を介して積層したもの）であってもよい。また、透明導電性フィルムに貼り合わせる透明基体の外表面にハードコート層を設けることもできる。
【００７２】
透明導電性フィルムと基材との貼り合わせに用いられる粘着剤層としては、透明性を有するものであれば特に制限なく使用できる。具体的には、例えば、アクリル系ポリマー、シリコーン系ポリマー、ポリエステル、ポリウレタン、ポリアミド、ポリビニルエーテル、酢酸ビニル／塩化ビニルコポリマー、変性ポリオレフィン、エポキシ系、フッ素系、天然ゴム、合成ゴム等のゴム系などのポリマーをベースポリマーとするものを適宜に選択して用いることができる。特に、光学的透明性に優れ、適度な濡れ性、凝集性及び接着性等の粘着特性を示し、耐候性や耐熱性等にも優れるという点からは、アクリル系粘着剤が好ましく用いられる。
【００７３】
上記の本発明にかかる透明導電性フィルムを、タッチパネルの形成に用いた場合、タッチパネル形成時のハンドリング性に優れる。そのため、透明性及び視認性に優れたタッチパネルを生産性高く製造することが可能である。
【００７４】
＜画像表示装置＞
本実施形態の透明導電性フィルムは画像表示装置に組み込むことができる。画像表示装置は、画像表示素子及び上述のタッチパネルを有する。画像表示素子は、一般的に画像表示セルの視認側にカラーフィルタを備え、視認側と反対側に偏光板を備える。画像表示セルとしては、液晶セルや有機ＥＬセル等を用いることができる。
【００７５】
［第２実施形態］
本発明の透明導電性フィルムは図２に示した形態もとり得る。図２に示した透明導電性フィルム１１では、シクロオレフィン系樹脂フィルム１ａの第１主面Ｓ１側に透明導電膜２が設けられている。また、シクロオレフィン系樹脂フィルム１ａと透明導電層２との間に硬化樹脂層１ｂが設けられ、シクロオレフィン系樹脂フィルム１ａの第１主面Ｓ１と反対側の第２主面Ｓ２側に硬化樹脂層１ｂ´が設けられている。すなわち、シクロオレフィン系樹脂フィルム１ａの両面に硬化樹脂層が設けられている。本実施形態では、硬化樹脂層１ｂ、シクロオレフィン系樹脂フィルム１ａ及び硬化樹脂層１ｂ´によりハードコートフィルム１´が構成される。その他の構成については第１実施形態と同様とすることができる。
【００７６】
［第３実施形態］
図３に示す透明導電性フィルム１２では、シクロオレフィン系樹脂フィルム１ａの第１主面Ｓ１側に透明導電膜２が設けられている。シクロオレフィン系樹脂フィルム１ａと透明導電層２との間に硬化樹脂層１ｂが設けられ、硬化樹脂層１ｂと透明導電膜２との間に光学調整層３がさらに設けられている。透明導電性フィルム１２は、シクロオレフィン系樹脂フィルム１ａの硬化樹脂層１ｂとは反対側の第２主面Ｓ２にさらに硬化樹脂層（図示せず）を備えていてもよく、この場合はシクロオレフィン系樹脂フィルム１ａの両面に硬化樹脂層が形成されることになる。
【００７７】
＜光学調整層＞
本実施形態の透明導電性フィルム１２においては、硬化樹脂層１ｂと透明導電膜２との間に、透明導電膜の密着性や反射特性の制御等を目的として光学調整層３が設けられている。光学調整層は１層でもよく、２層あるいはそれ以上設けてもよい。光学調整層は、無機物、有機物、あるいは無機物と有機物との混合物により形成される。光学調整層を形成する材料としては、ＮａＦ、Ｎａ３ＡｌＦ６、ＬｉＦ、ＭｇＦ２、ＣａＦ２、ＳｉＯ２、ＬａＦ３、ＣｅＦ３、Ａｌ２Ｏ３、ＴｉＯ２、Ｔａ２Ｏ５、ＺｒＯ２、ＺｎＯ、ＺｎＳ、ＳｉＯｘ（ｘは１．５以上２未満）などの無機物や、アクリル樹脂、ウレタン樹脂、メラミン樹脂、アルキド樹脂、シロキサン系ポリマーなどの有機物が挙げられる。特に、有機物として、メラミン樹脂とアルキド樹脂と有機シラン縮合物の混合物からなる熱硬化型樹脂を使用することが好ましい。光学調整層は、上記の材料を用いて、グラビアコート法やバーコート法などの塗工法、真空蒸着法、スパッタリング法、イオンプレーティング法などにより形成できる。
【００７８】
光学調整層３の厚さは、１０ｎｍ〜２００ｎｍであることが好ましく、２０ｎｍ〜１５０ｎｍであることがより好ましく、２０ｎｍ〜１３０ｎｍであることがさらに好ましい。光学調整層の厚さが過度に小さいと連続被膜となりにくい。また、光学調整層の厚さが過度に大きいと、透明導電性フィルムの透明性が低下したり、光学調整層にクラックが生じ易くなったりする傾向がある。
【００７９】
光学調整層は、平均粒径が１ｎｍ〜５００ｎｍのナノ微粒子を有していてもよい。光学調整層中のナノ微粒子の含有量は０．１重量％〜９０重量％であることが好ましい。光学調整層に用いられるナノ微粒子の平均粒径は、上述のように１ｎｍ〜５００ｎｍの範囲であることが好ましく、５ｎｍ〜３００ｎｍであることがより好ましい。また、光学調整層中のナノ微粒子の含有量は１０重量％〜８０重量％であることがより好ましく、２０重量％〜７０重量％であることがさらに好ましい。光学調整層中にナノ微粒子を含有することによって、光学調整層自体の屈折率の調整を容易に行うことができる。
【００８０】
ナノ微粒子を形成する無機酸化物としては、例えば、酸化ケイ素（シリカ）、中空ナノシリカ、酸化チタン、酸化アルミニウム、酸化亜鉛、酸化錫、酸化ジルコニウム等の微粒子があげられる。これらの中でも、酸化ケイ素（シリカ）、酸化チタン、酸化アルミニウム、酸化亜鉛、酸化錫、酸化ジルコニウムの微粒子が好ましい。これらは１種を単独で用いてもよく、２種以上を併用してもよい。
【実施例】
【００８１】
以下、本発明に関して実施例を用いて詳細に説明するが、本発明はその要旨を超えない限り、以下の実施例に限定されるものではない。実施例中、特に示さない限り「部」とあるのは「重量部」を意味する。
【００８２】
［実施例１］
（硬化樹脂層形成用の樹脂組成物の調製）
重合性官能基としてアクリロイル基を３個以上有するウレタン系のハードコート形成材料（ユニディック  ＲＳ２８−６０５、ＤＩＣ社製、固形分：５０％）を２０部と、重合性官能基としてアクリロイル基を３個以上有するウレタン系のハードコート形成材料（ユニディック  ＲＳ２９−１２０、固形分：６０％）を８０部と、全樹脂成分に対して重合開始剤（イルガキュア１８４、ＢＡＳＦ社製）を３部とを、固形分濃度が１５％となる様に溶媒（酢酸エチル）で希釈し、樹脂組成物溶液を調製した。調製した樹脂組成物溶液をゲルパーミエーションクロマトグラフィー（ＧＰＣ）にて重量平均分子量を確認したところ、樹脂組成物溶液には全樹脂成分に対して重量平均分子量が１００００〜１０万の成分が８１重量％含まれていた。
【００８３】
（硬化樹脂層の形成）
調製した樹脂組成物溶液を厚さ１００μｍのノルボルネン系樹脂フィルム（品番名：ＺＦ１６、日本ゼオン社製）の両面に塗布し、８０℃で３分間乾燥したのち、直ちにオゾンタイプ高圧水銀灯（８０Ｗ／ｃｍ、１５ｃｍ集光型、積算光量：３００ｍＪ／ｃｍ２）で紫外線照射を行い、厚さ１μｍの硬化樹脂層を形成した。これによりシクロオレフィン系樹脂フィルムの両面に硬化樹脂層が形成されたハードコートフィルムを得た。
【００８４】
（透明導電膜の成膜）
平行平板型の巻取式マグネトロンスパッタ装置に酸化インジウムと酸化スズとを９７：３の重量比で含有する焼結体ターゲットを装着し、上記ハードコートフィルムを搬送しながら、真空排気により、水の分圧が５×１０−４Ｐａとなるまで真空排気を行った。その後、流量９００ｓｃｃｍでアルゴンガスを導入し、搬送速度７．７ｍ／分、搬送張力４０〜１２０Ｎで基材を搬送しながら、出力１２．５ｋＷでＤＣスパッタリングにより成膜を行い、ハードコートフィルムの硬化樹脂層上に厚さ２７ｎｍの透明導電膜を形成した。得られた透明導電膜の表面抵抗を四端子法により測定したところ、４５０Ω／□であった。
【００８５】
（透明導電膜の結晶化）
ハードコートフィルム上に透明導電膜が形成された積層体を幅５０ｍｍ×長さ５００ｍｍのシート状に切り出し、１４０℃のオーブン内で９０分間加熱して透明導電膜を結晶化させた。この透明導電性フィルムの表面抵抗は１５０Ω／□であった。
【００８６】
［実施例２］
硬化樹脂層形成用の樹脂組成物としてユニディック  ＲＳ２８−６０５の配合量を９０部、ユニディック  ＲＳ２９−１２０の配合量を１０部としたこと以外は実施例１と同様に透明導電性フィルムを作製した。樹脂組成物中の全樹脂成分に対して重量平均分子量が１００００〜１０万の成分が８６重量％含まれていた。
【００８７】
［比較例１］
硬化樹脂層形成用の樹脂組成物としてユニディック  ＲＳ２８−６０５の配合量を７０部、ユニディック  ＲＳ２９−１２０の配合量を３０部としたこと以外は実施例１と同様に透明導電性フィルムを作製した。樹脂組成物中の全樹脂成分に対して重量平均分子量が１００００〜１０万の成分が７７重量％含まれていた。
【００８８】
［比較例２］
硬化樹脂層形成用の樹脂組成物としてユニディック  ＲＳ２８−６０５の配合量を１００部とし、ユニディック  ＲＳ２９−１２０を配合しなかったこと以外は実施例１と同様の透明導電性フィルムを作製した。樹脂組成物中の全樹脂成分に対して重量平均分子量が１００００〜１０万の成分が９１重量％含まれていた。
【００８９】
＜重量平均分子量の測定＞
調製した樹脂組成物溶液中の成分の重量平均分子量は、ゲルパーミエーションクロマトグラフィー（ＧＰＣ）にて測定を行った。ＧＰＣの測定条件は、下記のとおりである。
測定機器：東ソー製の商品名ＨＬＣ−８１２０
ＧＰＣカラム：東ソー製の商品名Ｇ４０００ＨＸＬ＋商品名Ｇ２０００ＨＸＬ＋商品名Ｇ１０００ＨＸＬ（各７．８ｍｍφ×３０ｃｍ、計９０ｃｍ）
カラム温度：４０℃
溶離液：テトラヒドロフラン
流速：０．８ｍｌ／分
入り口圧：６．６ＭＰａ
標準試料：ポリスチレン
【００９０】
＜１８０°折り曲げ試験＞
上記で作製したハードコートフィルムから幅５０ｍｍ×長さ１００ｍｍのサンプルを切り出した。次に、図４に示すように、このサンプルを２つ折りにし、端部同士を市販の粘着テープで貼り合わせ、これを基台Ｂに載置した。２つ折りにより得られる幅５０ｍｍ×長さ５０ｍｍの面に、底面が直径５０ｍｍの円形のおもりＷ（５００ｇ）を静置し、その際にハードコートフィルムの破断が生じるか否かを確認した。ハードコートフィルムの破断が生じなかった場合を「○」、破断が生じた場合を「×」として評価した。
【００９１】
＜加熱加湿試験による信頼性評価＞
結晶化後の幅５０ｍｍ×長さ５００ｍｍの透明導電性フィルムをサンプルとし、これを温度８５℃、湿度８５％の恒温恒湿槽に２４０時間投入した。サンプルを恒温恒湿槽から取り出し後、サンプルの外観を光学顕微鏡（倍率：５０倍）を用いて確認し、斑点状の外観不良の発生の有無により信頼性評価を行った。斑点状の外観不良が発生しなかった場合を「○」、斑点状の外観不良が発生した場合を「×」として評価した。また、加熱加湿試験を行う前後での結晶化後の幅５０ｍｍ×長さ５００ｍｍの透明導電性フィルムサンプルの透明導電膜の算術平均粗さＲａを光学式プロフィロメーター（Ｖｅｅｃｏ  Ｉｎｓｔｒｕｍｅｎｔｓ社製、Ｏｐｔｉｃａｌ  Ｐｒｏｆｉｌｏｍｅｔｅｒ  ＮＴ３３００）を用いて倍率１０倍にて測定した。図５に斑点状の外観不良が発生したサンプルの顕微鏡写真を示す。
【００９２】
【表１】
2015115171.tif 000003
【００９３】
（結果及び考察）
実施例１及び２のハードコートフィルムでは１８０°折り曲げ試験において破断を起こさず、透明導電性フィルムの加熱加湿試験においても外観不良が生じなかった。一方、比較例１では透明導電性フィルムの信頼性には問題なかったものの、ハードコートフィルムの１８０°折り曲げ試験では破断が生じた。これは重量平均分子量が１００００以上の高分子量成分の量が少なすぎ、硬化樹脂層に十分な柔軟性を付与することができなかったことに起因すると考えられる。比較例２ではハードコートフィルムの１８０°折り曲げ試験は問題なかったものの、透明導電性フィルムの加熱加湿試験では外観不良が発生した。これは、上記高分子量成分の量が多すぎて硬化樹脂層の柔軟性が高くなりすぎ、加熱加湿試験の際に硬化樹脂層の水分による膨潤が生じたことに起因すると考えられる。
【符号の説明】
【００９４】
１    ハードコートフィルム
１ａ    シクロオレフィン系樹脂フィルム
１ｂ、１ｂ´    硬化樹脂層
２    透明導電膜
３    光学調整層
１０、１１、１２    透明導電性フィルム
【図１】
2015115171.tif 000004
【図２】
2015115171.tif 000005
【図３】
2015115171.tif 000006
【図４】
2015115171.tif 000007
【図５】
2015115171.tif 000008